(57)【特許請求の範囲】
【請求項１】
基材フィルム層の表面にパターンコートにより吸収性、あるいは、気散性を有する機能性物質を塗布した機能性物質層を基材フィルム層の面に占める被覆率が１０％以上９０％以下の範囲内で設け、該機能性物質層を設けた面に、不織布からなる通気性を有するシーラント層を積層したことを特徴とする積層体。
【請求項２】
前記機能性物質が消臭性を有することを特徴とする請求項１に記載の積層体。
【請求項３】
前記機能性物質がアミン化合物系の消臭剤からなることを特徴とする請求項１または２に記載の積層体。
【請求項４】
請求項１から３のいずれか１項に記載の積層体を用いたことを特徴とする包装袋。
【発明の詳細な説明】
【技術分野】
【０００１】
本発明は、積層体とそれを用いた包装袋に関するものである。
【背景技術】
【０００２】
近年、包装材料にさまざまな機能を付与させ、それを用いた袋や、蓋材が用いられている。その中には、包装材料に従来求められていなかった、吸収性、あるいは、気散性などの機能を付与させたものがある。
【０００３】
例えば、特許文献１には、シーラントフィルム表面に機能性物質層がドット状などにパターン形成されていて、フィルムのシール部には、シーラントフィルムが表出している部分が少なくとも存在し、フィルムのその他の部分には、機能性物質層が形成された領域が少なくとも存在する積層フィルムが記載されている。また、機能性物質層が形成されていない側の表面に基材層を有する積層体を用いて形成される包装体についても記載されている。
【０００４】
しかし、このようにシーラントフィルムの表面に、機能性物質層を設け、包装袋にすると、露出しているために、袋の内面どうしの摩擦や、内容物との摩擦によって、機能性物質層が剥離してしまう恐れがある。
【０００５】
公知文献を以下に示す。
【先行技術文献】
【特許文献】
【０００６】
【特許文献１】特開２０１４−５０９８８号公報
【発明の概要】
【発明が解決しようとする課題】
【０００７】
本発明は上記のような事情に鑑みてなされたもので、機能性物質の機能が発揮され、機能性物質が剥離してしまう恐れのない積層体とそれを用いた包装袋を提供することを課題としている。
【課題を解決するための手段】
【０００８】
本発明は係る課題に鑑みなされたものであり、請求項１の発明は、基材フィルム層の表面にパターンコートにより吸収性、あるいは、気散性を有する機能性物質を塗布した機能性物質層を基材フィルム層の面に占める被覆率が１０％以上９０％以下の範囲内で設け、該機能性物質層を設けた面に、不織布からなる通気性を有するシーラント層を積層したことを特徴とする積層体である。
【０００９】
本発明の請求項２の発明は、前記機能性物質が消臭性を有することを特徴とする請求項１に記載の積層体である。
【００１０】
本発明の請求項３の発明は、前記機能性物質がアミン化合物系の消臭剤からなることを特徴とする請求項１または２に記載の積層体である。
【００１１】
本発明の請求項４の発明は、請求項１から３のいずれか１項に記載の積層体を用いたことを特徴とする包装袋である。
【発明の効果】
【００１２】
本発明の積層体とそれを用いた包装袋は、機能性物質の機能が発揮され、機能性物質が剥離してしまう恐れがない。
【図面の簡単な説明】
【００１３】
【図１】本発明の積層体の一例を模式的に断面で示した説明図である。
【図２】本発明の積層体の一例の機能性物質層をコーティングするドット状のパターンを示した説明図である。
【図３】本発明の積層体の一例の機能性物質層をコーティングするドット状のパターンの他の例を示した説明図である。
【図４】本発明の積層体の一例を用いた包装袋を模式的に平面でした説明図である。
【発明を実施するための形態】
【００１４】
以下、本発明を実施するための形態につき説明する。
図１は、本発明の積層体の一例を模式的に断面示した説明図、図２は、本発明の積層体の一例の機能性物質層をコーティングするドット状のパターンを示した説明図、図３は、本発明の積層体の一例の機能性物質層をコーティングするドット状のパターンの他の例を示した説明図、図４は、本発明の積層体の一例を用いた包装袋を模式的に平面でした説明図である。
【００１５】
本例の積層体１００は、図１の断面図に示すように、基材フィルム層１に、パターン状に機能性物質層２が設けられ、更に通気性を有するシーラント層３が積層された積層体である。
【００１６】
基材フィルム層１は樹脂フィルムからなっていて、例えば、ポリエステル系やナイロン系、あるいは、ポリオレフィン系などの樹脂の２軸延伸フィルムが好ましく用いられる。バリア性が要求される場合は、ＭＸＤナイロンや、エチレンビニルアルコール共重合体などのバリア性の高い樹脂フィルムを用いることができる。
【００１７】
また、酸化アルミニウム、酸化珪素、酸化錫、酸化マグネシウムなどの無機酸化物を蒸着した無機酸化物蒸着フィルムを用いることができる。また、アルミニウム箔などの金属箔を用いることもできる。これらを、単層であるいは組み合わせて多層にして用いることができる。基材フィルム層１を多層とした場合、これら以外の層を設けてもよい。
【００１８】
機能性物質層２は、吸収性、あるいは、気散性を有する機能性物質を用いて、コーティング剤を作り、パターンコートにより、ドット状に塗布する。ドットの１つの形状は、楕円形（真円を含む）や、多角形などで、全面塗布にならないように塗布する。
【００１９】
好ましくは、ドット状のパターンを、上下にドット１０が並んだ図２のようなパターンや、隣り合う３つのドット１０が正三角形を描くように並んだ図３のようなパターンに、円形のドット１０を規則正しく並べて形成する。そのため、塗布方法は、印刷の技術を応用した、グラビアコーティングなどが好ましく用いられる。
【００２０】
用いる機能性物質としては、乾燥剤、酸素吸収剤、消臭剤、気体吸収剤、及び、揮散物質などを用いることができる。これらを溶解あるいは分散させたコーティング剤を用いて、ドット状にパターンコートする。
【００２１】
コーティング剤に用いる溶媒やバインダーは、コーティングする基材フィルム層１に対して、接着性、密着性、親和性のあるものが適宜選択できる。たとえば、溶媒としては、水系溶媒、アルコール系溶媒など水性溶媒、又はトルエン、酢酸エチルなどの油性溶媒が使用できる。
【００２２】
また、バインダーとしては、自己架橋型アクリル樹脂、メタアクリル樹脂、ウレタン樹脂、シリコン樹脂、グリオキザール樹脂、酢酸ビニル樹脂、塩化ビニリデン樹脂、ブタジエン樹脂、メラミン樹脂、エポキシ樹脂、アクリル−シリコン共重合体樹脂、エチレン−酢酸ビニル共重合体樹脂、イソブチレン無水マレイン酸共重合体樹脂、エチレン−スチレン−アクリレート−メタアクリレート共重合体樹脂などが使用できる。
【００２３】
このようにして設けられた機能性物質層２の塗布された面に、通気性を有するシーラント層３を積層する。シーラント層３に用いるシーラントには、ポリエチレンやポリプロピレンなどの、水は透過しないが蒸気は透過できる微細な貫通孔が開けられた微多孔質フィルムを用いることができる。
【００２４】
また、ポリエチレンの不織布や、外層がポリエチレンの不織布からなる、多層の不織布を用いることができる。また、他の樹脂の不織布にポリエチレンを積層した不織布を用いてもかまわない。また、不織布の片面にポリエチレンを押し出しラネーションにより設けたポリエチレンコート不織布を用いてもよい。
【００２５】
積層方法としては、接着剤を用いたドライラミネート法により積層することができる。また、ポリエチレンなどの熱可塑性樹脂を用いてサンドイッチラミネート法により積層することができる。更には、基材フィルム層１のラミネート面側に、シーラント層３と同じポリエチレンやポリプロピレンなどフィルムを設け、熱ラミネート法により積層することもできる。
【００２６】
本例の積層体は、積層体どうし、あるいは、他のフィルムとシーラント同士を対向させて重ね合わせ、周縁部をヒートシールすることによって、図４のような包装袋２００にすることができる。
【００２７】
包装袋２００は、左右のサイドシール部１１、１２、と天シール部１３と地シール部１４を設けた四方シール袋であるがこれに限らず、スタンディングパウチやガゼット袋などの包装袋にしてもよい。また、本例の積層体を成型されたプラスチックやアルミニウムの容器本体の蓋材として用いることもできる。
【実施例】
【００２８】
以下に、本発明の具体的実施例について説明する。
【００２９】
＜実施例１＞
基材フィルム層１として、ポリエチレンテレフタレートフィルム１２μmに押し出しラミネーションによって、ポリエチレン３０μmを積層した。
【００３０】
この基材フィルム層１のポリエチレンの面に、グラビアコーティングにより、図２のような直径が１ｍｍの円形のドットが縦横に並んだパターンで、機能性物質層２を設けた。機能性物質層２の面が、基材フィルム層１の面に占める被覆率を１０％とした。
【００３１】
機能性物質層２を設けるのに用いたコーティング剤は、アミン化合物系の消臭剤（株式会社スミノエ製、トリプルフレッシュ（商標登録））の粉体とバインダー樹脂とを、１／１の重量比で混合し、酢酸エチルを溶媒として用いて希釈して調整した。
【００３２】
シーラント層３として、ポリエチレン製の不織布（目付５０ｇ／ｍ２、厚さ０．３ｍｍ）を用いて、押し出しラミネーションによりポリエチレン２０μmを押し出し、機能性物質層２を設けた面に積層した。これを実施例１の積層体とした。
【００３３】
＜実施例２＞
円形のドットの縦横の間隔を狭めて、機能性物質層２の面が、基材フィルム層１の面に占める被覆率を５０％とした以外は、実施例１と同様にして、実施例２の積層体を作成した。
【００３４】
＜実施例３＞
円形のドットの縦横の間隔を更にくっつくほど狭めて、機能性物質層２の面が、基材フィルム層１の面に占める被覆率を７０％とした以外は、実施例１と同様にして、実施例３の積層体を作成した。
【００３５】
＜実施例４＞
ドットのパターンを図３のように斜めに配置し、円形のドットの間隔をほとんどくっつくほど狭めて、機能性物質層２の面が、基材フィルム層１の面に占める被覆率を９０％とした以外は、実施例１と同様にして、実施例４の積層体を作成した。
【００３６】
以下に、本発明の比較例について説明する。
【００３７】
＜比較例１＞
機能性物質層２を設けなかった以外は、実施例１と同様にして、比較例１の積層体を作成した。
【００３８】
＜比較例２＞
機能性物質層２をパターンにせず、全面に塗布して設けた以外は、実施例１と同様にして、比較例２の積層体を作成した。
【００３９】
＜比較例３＞
基材フィルム層１にシーラント層３を積層した後、シーラント層３にグラビアコーティングにより、図２のような直径が１ｍｍの円形のドットが縦横に並んだパターンで、機能性物質層２を設けた。機能性物質層２の面が、シーラント層３の面に占める被覆率を１０％とした。これ以外は、実施例１と同様にして、比較例３の積層体を作成した。
【００４０】
＜比較例４＞
円形のドットの縦横の間隔を狭めて、機能性物質層２の面が、基材フィルム層１の面に占める被覆率を５０％とした以外は、比較例３と同様にして、比較例４の積層体を作成した。
【００４１】
＜比較例５＞
円形のドットの縦横の間隔を更にくっつくほど狭めて、機能性物質層２の面が、基材フィルム層１の面に占める被覆率を７０％とした以外は、比較例３と同様にして、比較例５の積層体を作成した。
【００４２】
＜比較例６＞
ドットのパターンを図３のように斜めに配置し、円形のドットの間隔をほとんどくっつくほど狭めて、機能性物質層２の面が、基材フィルム層１の面に占める被覆率を９０％とした以外は、比較例３と同様にして、比較例６の積層体を作成した。
【００４３】
＜比較例７＞
機能性物質層２をパターンにせず、全面に塗布して設けた以外は、比較例３と同様にして、比較例７の積層体を作成した。
【００４４】
＜試験方法＞
実施例と比較例の積層体を下記の方法で試験し、比較評価した。
【００４５】
＜ヒートシール強さ＞
実施例、比較例の積層体を用いて、図４のような四方シール袋を作成し、サイドシール部のヒートシール強さをＪＩＳ：Ｚ０２３８「ヒートシール軟包装袋及び半剛性容器の試験方法」に基づき測定した。その結果を表１にまとめた。
【００４６】
＜消臭効果＞
試験管にそれぞれの積層体を入れて、アンモニアを１滴、滴下し、１０分間静置後、においを嗅ぎ、官能で評価した。
アンモニアの臭気が残っていなければ、消臭効果ありと判断し、○とした。臭気があるが減っていれば△とし、臭気がほとんど変わっていないものを×として評価した。その結果を表１にまとめた。
【００４７】
＜機能性物質層の剥離＞
シーラント層の面を金属へらで５回こすり、剥離の有無を目視にて評価した。全く剥離しなかったものを○とし、少しでも剥離したものを×として評価し、その結果を表１にまとめた。
【００４８】
以下に、実施例と比較例との比較結果について説明する。
【００４９】
【表１】
0006471542.tif 000002
【００５０】
＜比較結果＞
上記実施例１から４の本発明の積層体は、ヒートシール強さ、消臭効果、機能性物質層の剥離のいずれも良好であり、機能性物質の消臭剤の機能が発揮され、消臭剤が剥離してしまうこともなかった。
【００５１】
一方、比較例１の積層体は、機能性物質層２を設けなかったので消臭効果はなかった。また、比較例２の積層体は、機能性物質層２を全面に塗布したため、剥がれてしまいラミネートできず、積層体にならなかった。
【００５２】
比較例３の積層体は、シール強度がやや低く、消臭効果も落ちていて、機能性物質層の剥離があり、総合評価で×となった。また、比較例４から７の積層体は、シール強度が更に低くなり、機能性物質層の剥離があり、総合評価で×となった。特に比較例7の積層体では、シーラント層が機能性物質層で全面覆われているのでヒートシール自体ができなかった。
【符号の説明】
【００５３】
１００・・・積層体
１・・・基材フィルム層
２・・・機能性物質層
３・・・シーラント層
１０・・・ドット
２００・・・包装袋
１１、１２・・・サイドシール部
１３・・・天シール部
１４・・・地シール部
【図１】
0006471542.tif 000003
【図２】
0006471542.tif 000004
【図３】
0006471542.tif 000005
【図４】
0006471542.tif 000006